(57)【要約】【課題】軸方向へ開口部および底部を有する冷間後方押出によって製造された中空部品の底部の近傍の内径が、中間部の内径よりも小さくなる形状精度不良を低減する。【解決手段】パンチ金型１１とダイ金型１２を用いて冷間後方押出加工を行うことにより、開口部２および底部３を有する中空部品１を製造する。冷間後方押出加工の完了点の前３〜１０ｍｍの領域で加工速度を３ｍｍ／ｓｅｃ以下まで減速した後、完了点までに加工速度を８０ｍｍ／ｓｅｃ以上に高める。【選択図】図４
2020093262.tif 000002
【特許請求の範囲】
【請求項１】
パンチ金型とダイ金型とを用いた冷間後方押出加工により、有底中空部品を製造する方法であって、
前記パンチ金型および前記ダイ金型のプレス方向における相対的な移動速度を加工速度とし、前記パンチ金型および前記ダイ金型による塑性加工が完了する点を完了点とするとき、
前記加工速度を、前記完了点から１０ｍｍ前の位置〜前記完了点から３ｍｍ前の位置までの領域において３ｍｍ／ｓｅｃ以下に低減し、その後、前記完了点までに８０ｍｍ／ｓｅｃ以上に上昇させる、
中空部品の製造方法。
【請求項２】
前記加工速度をサーボプレス機または油圧プレス機により制御する、
請求項１に記載の中空部品の製造方法。
【請求項３】
冷間後方押出加工により、ブランクから有底中空部品を製造する装置であって、
前記ブランクを収容するダイ金型と、
前記ブランクを圧縮して、前記ダイ金型内に流動させるパンチ金型と、
緩衝機構を介して前記パンチ金型を支持するパンチ収容金型と、
前記パンチ収容金型と、前記ダイ金型とのプレス方向における相対的な位置を移動させるプレス機と、
前記プレス機による前記移動を制御する制御部と、を備え、
前記パンチ金型および前記ダイ金型のプレス方向における相対的な移動速度を加工速度とし、前記パンチ金型および前記ダイ金型による塑性加工が完了する点を完了点とし、前記プレス機による前記移動を停止する点を下死点とするとき、
前記制御部は、前記加工速度を、前記完了点から１０ｍｍ前の位置〜前記完了点から３ｍｍ前の位置までの領域において３ｍｍ／ｓｅｃ以下に低減し、その後、前記完了点までに８０ｍｍ／ｓｅｃ以上に上昇させ、前記パンチ金型および前記ダイ金型が前記完了点に到達した後、前記緩衝機構が収縮する間に、前記プレス機による前記移動を減速させ、下死点で停止させる、
中空部品の製造装置。
【請求項４】
冷間後方押出加工により、ブランクから有底中空部品を製造する装置であって、
前記ブランクを収容するダイ金型と、
前記ブランクを圧縮して、前記ダイ金型内に流動させるパンチ金型と、
緩衝機構を介して前記ダイ金型を支持するダイ収容金型と、
前記ダイ収容金型と、前記パンチ金型とのプレス方向における相対的な位置を移動させるプレス機と、
前記プレス機による前記移動を制御する制御部と、を備え、
前記パンチ金型および前記ダイ金型のプレス方向における相対的な移動速度を加工速度とし、前記パンチ金型および前記ダイ金型による塑性加工が完了する点を完了点とし、前記プレス機による前記移動を停止する点を下死点とするとき、
前記制御部は、前記加工速度を、前記完了点から１０ｍｍ前の位置〜前記完了点から３ｍｍ前の位置までの領域において３ｍｍ／ｓｅｃ以下に低減し、その後、前記完了点までに８０ｍｍ／ｓｅｃ以上に上昇させ、前記パンチ金型および前記ダイ金型が前記完了点に到達した後、前記緩衝機構が収縮する間に、前記プレス機による前記移動を減速させ、下死点で停止させる、
中空部品の製造装置。
【発明の詳細な説明】
【技術分野】
【０００１】
本発明は、中空部品の製造方法および製造装置に関する。
【背景技術】
【０００２】
例えば、内径ギヤ付きシャフトや中空シャフト部品には、冷間鍛造によって製造された中空部品が用いられる。図１は、中空部品の一例を示す断面図である。
【０００３】
中空部品１は、軸方向の一端に開口部２を有するとともに軸方向の他端に底部３を有する有底中空部品である。中空部品１は、冷間鍛造による後方押出加工（以下、「冷間後方押出加工」という。）により製造される。冷間鍛造は、一般に、後工程として切削工程を必要とする熱間鍛造に比べて、製品の形状精度が高く、最終製品の形状、または、それに近い形状が得られる加工方法である。中空部品１は、特に側壁４の内面に高い形状精度を要求される。
【０００４】
図２は、中空部品１に発生する形状精度不良を部分的かつ模式的に示す説明図である。
【０００５】
中空部品１を、一般的に多用されるクランクモーションを用いる冷間後方押出加工により製造すると、図２に示すように、中空部品１の内径が中空部品１の軸方向へ変化する形状精度不良が発生する。具体的には、中空部品１の底部３の近傍の内径ｄ１が、中間部５の内径ｄ２よりも小さくなる。すなわち、底部３の近傍の側壁４の肉厚が、中間部５の肉厚よりも大きくなる。
【０００６】
中空部品１にこのような形状精度不良が発生すると、それを除去するために、中空部品１の内壁を切削や研削等によって仕上げる必要があり、中空部品１の製造コストが上昇している。
【０００７】
特許文献１には、トルクセンサ等に用いられる、少なくとも浅い部分と深い部分とで、形状が異なる複数段の孔を先端面に有するシャフトを、低コストでかつ高精度に製造する方法が開示されている。
【０００８】
この方法は、素材の先端面に、その表面側が大径側となるように円錐状の下孔を予め設けておき、複数段の孔の形状に対応した雄型のパンチを下孔に押し込んで複数段の孔を成形する方法である。
【０００９】
特許文献２には、鋸切断またはせん断加工等による切断面の角部にバリが形成されることが多い円柱状素材に、面取り加工やショットブラスト加工等を行うことなく、少なくとも筒部の内面に疵を生じさせないカップ状部材の成形方法が開示されている。
【００１０】
この方法は、棒材を切断して形成された円柱状素材を用いて予備成形用鍛造型により予備成形体を成形した後、成形用鍛造型により予備成形体を軸方向へ圧縮し、外周側の素材を圧縮方向と反対方向へ押し出し、円柱状素材の角部が底壁に配置されるカップ状部材を得る方法である。
【先行技術文献】
【特許文献】
【００１１】
【特許文献１】特許第３７７５０７２号明細書
【特許文献２】特開２０１６−６８１０７号公報
【発明の概要】
【発明が解決しようとする課題】
【００１２】
特許文献１に開示された発明は、複数段の孔を先端面に有するシャフトを製造するものであり、中空部品１を製造するものではない。このため、特許文献１に開示された発明に基づいて、複数段の孔の形状に対応した雄型のパンチを用いても、中空部品１の形状精度を高めることはできない。
【００１３】
特許文献２に開示された発明は、角部にバリが形成された素材を用いる場合に複数の成形工程によって円柱状素材の角部を底壁とするものであり、中空部品１の底部３の近傍の内径ｄ１が中間部５の内径ｄ２よりも小さくなることを解決できない。
【００１４】
このように、従来の技術では、中空部品１の底部３の内径が、中間部５の内径よりも小さくなることを防ぐことはできない。
【００１５】
本発明は、従来の技術が有するこの課題に鑑みてなされたものであり、冷間後方押出加工により製造される中空部品１の底部３の近傍の内径ｄ１が、中間部５の内径ｄ２よりも小さくなることを防止できる製造方法および製造装置を提供することを目的とする。
【課題を解決するための手段】
【００１６】
本発明は以下に列記の通りである。
（１）パンチ金型とダイ金型とを用いた冷間後方押出加工により、有底中空部品を製造する方法であって、
前記パンチ金型および前記ダイ金型のプレス方向における相対的な移動速度を加工速度とし、前記パンチ金型および前記ダイ金型による塑性加工が完了する点を完了点とするとき、
前記加工速度を、前記完了点から１０ｍｍ前の位置〜前記完了点から３ｍｍ前の位置までの領域において３ｍｍ／ｓｅｃ以下に低減し、その後、前記完了点までに８０ｍｍ／ｓｅｃ以上に上昇させる、
中空部品の製造方法。
【００１７】
（２）前記加工速度をサーボプレス機または油圧プレス機により制御する、上記（１）の中空部品の製造方法。
【００１８】
（３）冷間後方押出加工により、ブランクから有底中空部品を製造する装置であって、
前記ブランクを収容するダイ金型と、
前記ブランクを圧縮して、前記ダイ金型内に流動させるパンチ金型と、
緩衝機構を介して前記パンチ金型を支持するパンチ収容金型と、
前記パンチ収容金型と、前記ダイ金型とのプレス方向における相対的な位置を移動させるプレス機と、
前記プレス機による前記移動を制御する制御部と、を備え、
前記パンチ金型および前記ダイ金型のプレス方向における相対的な移動速度を加工速度とし、前記パンチ金型および前記ダイ金型による塑性加工が完了する点を完了点とし、前記プレス機による前記移動を停止する点を下死点とするとき、
前記制御部は、前記加工速度を、前記完了点から１０ｍｍ前の位置〜前記完了点から３ｍｍ前の位置までの領域において３ｍｍ／ｓｅｃ以下に低減し、その後、前記完了点までに８０ｍｍ／ｓｅｃ以上に上昇させ、前記パンチ金型および前記ダイ金型が前記完了点に到達した後、前記緩衝機構が収縮する間に、前記プレス機による前記移動を減速させ、下死点で停止させる、
中空部品の製造装置。
【００１９】
（４）冷間後方押出加工により、ブランクから有底中空部品を製造する装置であって、
前記ブランクを収容するダイ金型と、
前記ブランクを圧縮して、前記ダイ金型内に流動させるパンチ金型と、
緩衝機構を介して前記ダイ金型を支持するダイ収容金型と、
前記ダイ収容金型と、前記パンチ金型とのプレス方向における相対的な位置を移動させるプレス機と、
前記プレス機による前記移動を制御する制御部と、を備え、
前記パンチ金型および前記ダイ金型のプレス方向における相対的な移動速度を加工速度とし、前記パンチ金型および前記ダイ金型による塑性加工が完了する点を完了点とし、前記プレス機による前記移動を停止する点を下死点とするとき、
前記制御部は、前記加工速度を、前記完了点から１０ｍｍ前の位置〜前記完了点から３ｍｍ前の位置までの領域において３ｍｍ／ｓｅｃ以下に低減し、その後、前記完了点までに８０ｍｍ／ｓｅｃ以上に上昇させ、前記パンチ金型および前記ダイ金型が前記完了点に到達した後、前記緩衝機構が収縮する間に、前記プレス機による前記移動を減速させ、下死点で停止させる、
中空部品の製造装置。
【００２０】
本発明における「中空部品」としては、内径ギヤ付きシャフトや中空シャフト部品などが例示される。
【発明の効果】
【００２１】
本発明により、冷間後方押出加工により製造される前記中空部品の底部の近傍の内径が、中間部の内径よりも小さくなることを防止でき、中空部品の形状精度を高めることができる。
【図面の簡単な説明】
【００２２】
【図１】図１は、中空部品の一例を示す断面図である。
【図２】図２は、中空部品に発生する形状精度不良を模式的に示す説明図である。
【図３】図３（ａ）は、クランクモーション３０ｓｐｍおよびパンチ径２０ｍｍの条件での冷間後方押出加工により中空部品を製造したときの、加工深さ１７ｍｍでの被加工材の温度分布例を示す説明図であり、図３（ｂ）は、同様の条件での冷間後方押出加工により中空部品を製造したときの、加工深さ５０ｍｍでの被加工材の温度分布例を示す説明図である。
【図４】図４（ａ）〜図４（ｃ）は、本発明に係る製造装置を経時的かつ模式的に示す説明図である。
【図５】図５（ａ）〜図５（ｃ）は、本発明に係る別の製造装置を経時的かつ模式的に示す説明図である。
【発明を実施するための形態】
【００２３】
図１，２も参照しながら、本発明を説明する。
図１，２に示す中空部品１の底部３の近傍の内径ｄ１が小さくなる原因は、（１）冷間後方押出加工による塑性加工が進行するにつれて、特に被加工材の底部の温度が上昇すること（原因１）、および、（２）被加工材の底部の弾性回復の影響を大きく受けること（原因２）である。これらについて説明する。
【００２４】
（１）原因１
図３（ａ）は、クランクモーション３０ｓｐｍおよびパンチ径２０ｍｍの条件での冷間後方押出加工により中空部品１を製造したときの、加工深さ１７ｍｍでの被加工材６の温度分布例を示す説明図であり、図３（ｂ）は、同様の条件での冷間後方押出加工により中空部品１を製造したときの、加工深さ５０ｍｍでの被加工材６の温度分布例を示す説明図である。
【００２５】
図３（ａ）に示すように、加工途中の加工深さ１７ｍｍでは、被加工材６の底部の近傍７の温度は３００℃である。これに対し、図３（ｂ）に示すように、加工完了時の加工深さ５０ｍｍでは、被加工材６の底部の近傍７の温度は５００℃である。このように、加工の進行に伴って被加工材６の底部の近傍７の温度が大幅に上昇することが分かる。
【００２６】
そこで、本発明では、冷間後方押出加工で用いられるパンチ金型およびダイ金型のプレス方向における相対的な移動速度を「加工速度」とし、パンチ金型およびダイ金型による塑性加工が完了する点を「完了点」とするとき、加工速度を、完了点から１０ｍｍ前の位置〜完了点から３ｍｍ前の位置までの領域において３ｍｍ／ｓｅｃ以下に低減する。これにより、加工を停止する程度の伝熱・冷却過程を経ることができ、被加工材６の底部の近傍７の温度の上昇を抑制する。
【００２７】
（２）原因２
冷間後方押出加工は、パンチ金型およびダイ金型のプレス方向における相対的な位置を移動して、ブランクを圧縮する。このとき、パンチ金型およびダイ金型との接触により金型が破損するのを防止するため、通常は、プレス機に内蔵された制御装置によって、完了点付近でパンチ金型およびダイ金型のプレス方向における相対的な移動速度が低減される。このことが、底部の弾性回復の影響を大きくしている原因である。
【００２８】
そこで、本発明では、３ｍｍ／ｓｅｃ以下に低減した加工速度を、完了点までに８０ｍｍ／ｓｅｃ以上に上昇させる。これにより、金型とブランクの境界である加工部の摺動状況を変化させることができる。その結果、完了点近くで減速される場合に比べて、ブランク内径を拡大し、底部３の弾性回復の影響を小さくすることができ、加工速度を高めた位置以降の底部３の近傍７の内径を拡大することができる。
【００２９】
このように、本発明では、加工速度を、前記完了点から１０ｍｍ前の位置〜前記完了点から３ｍｍ前の位置までの領域において３ｍｍ／ｓｅｃ以下に低減し、その後、前記完了点までに８０ｍｍ／ｓｅｃ以上に上昇させことにより、中空部品１の底部３の近傍の内径が小さくなることを抑制できる。
【００３０】
加工速度をこのように制御するには、サーボプレス機、油圧プレス機または後述する本発明に係る製造装置１０，２０を用いることによって、加工モーションを制御すればよい。
【００３１】
以下、本実施形態に係る製造装置１０を説明する。
図４（ａ）〜図４（ｃ）は、本発明に係る製造装置１０を経時的かつ模式的に示す説明図である。
【００３２】
図４（ａ）〜図４（ｃ）に示すように、製造装置１０は、冷間後方押出加工により、ブランク１４から中空部品１を製造する装置である。製造装置１０は、パンチ金型１１と、ダイ金型１２と、パンチ収容金型１３を備える。中空部品１は、軸方向の一端に開口部２を有するとともに軸方向の他端に底部３を有する有底中空部品である。
【００３３】
パンチ金型１１は、ダイ金型１２に収容されたブランク１４を圧縮して、ダイ金型１２内に流動させる。
【００３４】
パンチ収容金型１３は、緩衝機構１５を介してパンチ金型１１を支持する。パンチ収容金型１３と、ダイ金型１２とのプレス方向における相対的な位置は、プレス機（図示省略）によってプレス方向に移動される。また、パンチ収容金型１３と、ダイ金型１２とのプレス方向における相対的な位置の移動速度は、制御部（図示省略）によって制御される。
【００３５】
緩衝機構１５としては、油圧シリンダー、ガス圧シリンダー、ばね等などが例示される。
【００３６】
以下の説明において、パンチ金型１１およびダイ金型のプレス方向における相対的な移動速度を加工速度とし、パンチ金型１１およびダイ金型１２による塑性加工が完了する点を完了点とし、パンチ収容金型１３と、ダイ金型１２とのプレス方向における相対的な位置の移動を停止する点（パンチ収容金型１３と、ダイ金型１２とのプレス方向における相対的な位置が最も近づく点）を下死点とする。
【００３７】
加工開始後、完了点に到達するまでの間、パンチ金型１１とパンチ収容金型１３とのプレス方向における相対的な位置関係は、基本的に変動しないため、上記の加工速度は、プレス機による、パンチ収容金型１３とダイ金型１２とのプレス方向における相対的な位置の移動速度と一致する。
【００３８】
図４（ａ）に示すように、製造装置１０は、ブランク１４がダイ金型１２に収容された待機状態から、プレス機（図示省略）によって、パンチ収容金型１３をプレス方向に移動させ、パンチ金型１１をブランク１４に接触させる。このとき、制御部（図示省略）は、パンチ金型１１がブランク１４に接触する前に、所定の加工速度に達するように制御する。パンチ金型１１がブランク１４に接触した後、後方押出加工が開始する。
【００３９】
次に、図４（ｂ）に示すように、製造装置１０は、プレス機（図示省略）によって、パンチ収容金型１３をプレス方向に移動させ、パンチ収容金型１３と、ダイ金型１２とのプレス方向における相対的な位置を近づける。このとき、パンチ収容金型１３と同期して移動するパンチ金型１１が、ダイ金型１２内に収容されたブランク１４を圧縮して、ブランク１４の一部がダイ金型１２内に流動する。これによって、後方押出加工が行われる。そして、パンチ金型１１の一部が、ダイ金型１２の一部に接触した時点で、パンチ金型１１およびダイ金型１２による塑性加工が完了する。
【００４０】
このとき、制御部（図示省略）は、加工速度を、完了点から１０ｍｍ前の位置〜前記完了点から３ｍｍ前の位置までの領域において３ｍｍ／ｓｅｃ以下に低減する。この領域における加工速度は、２ｍｍ／ｓｅｃ以下に低減することが好ましく、１ｍｍ／ｓｅｃ以下に低減することがより好ましい。また、完全に停止させてもよい。特に、１．５秒以上停止させることが好ましい。
【００４１】
制御部（図示省略）は、３ｍｍ／ｓｅｃ以下に低減した加工速度を、完了点までに８０ｍｍ／ｓｅｃ以上に上昇させる。この領域における加工速度は、１００ｍｍ／ｓｅｃ以上に上昇させることが好ましく、１５０ｍｍ／ｓｅｃ以上に上昇させることがより好ましい。この領域における加工速度は、プレス機の制約から３００ｍｍ／ｓｅｃ以下とする。
【００４２】
次に、図４（ｃ）に示すように、パンチ金型１１およびダイ金型１２が完了点に到達後の製造装置１０において、緩衝機構１５が収縮する。これによって、パンチ金型１１とダイ金型１２との接触時の応力が緩和され、金型の破損を防止することが可能となる。そして、制御部（図示省略）は、緩衝機構１５が収縮している間に、プレス機によるパンチ収容金型１３の移動を減速させ、下死点で停止させる。
【００４３】
次に、他の実施形態に係る製造装置２０を説明する。
図５（ａ）〜図５（ｃ）は、他の実施形態に係る製造装置２０を経時的かつ模式的に示す説明図である。
【００４４】
図５（ａ）〜図５（ｃ）に示すように、製造装置２０は、冷間後方押出加工により、ブランク２４から中空部品１を製造する装置である。製造装置２０は、パンチ金型２１と、ダイ金型２２と、ダイ収容金型２３を備える。中空部品１は、軸方向の一端に開口部２を有するとともに軸方向の他端に底部３を有する有底中空部品である。
【００４５】
パンチ金型２１は、ダイ金型２２に収容されたブランク２４を圧縮して、ダイ金型２２内に流動させる。
【００４６】
ダイ収容金型２３は、緩衝機構２５を介してダイ金型２２を支持する。ダイ収容金型２３と、パンチ金型２１とのプレス方向における相対的な位置は、プレス機（図示省略）によって移動される。また、ダイ収容金型２３と、パンチ金型２１とのプレス方向における相対的な位置の移動速度は、制御部（図示省略）によって制御される。
【００４７】
緩衝機構２５としては、油圧シリンダー、ガス圧シリンダー、ばね等などが例示される。
【００４８】
以下の説明において、パンチ金型２１およびダイ金型２２のプレス方向における相対的な移動速度を加工速度とし、パンチ金型２１およびダイ金型２２による塑性加工が完了する点を完了点とし、ダイ収容金型２３と、パンチ金型２１とのプレス方向における相対的な位置の移動を停止する点（ダイ収容金型２３と、パンチ金型２１とのプレス方向における相対的な位置が最も近づく点）を下死点とする。
【００４９】
加工開始後、完了点に到達するまでの間、ダイ金型２２とダイ収容金型２３とのプレス方向における相対的な位置関係は、基本的に変動しないため、上記の加工速度は、プレス機による、ダイ収容金型２３とパンチ金型２１とのプレス方向における相対的な位置の移動速度と一致する。
【００５０】
図５（ａ）に示すように、製造装置２０は、ブランク２４がダイ金型２２に収容された待機状態から、プレス機（図示省略）によって、パンチ金型２１をプレス方向に移動させ、パンチ金型２１をブランク２４に接触させる。このとき、制御部（図示省略）は、パンチ金型２１がブランク２４に接触する前に、所定の加工速度に達するように制御する。パンチ金型２１がブランク２４に接触した後、後方押出加工が開始する。
【００５１】
次に、図４（ｂ）に示すように、製造装置２０は、プレス機（図示省略）によって、パンチ金型２１をプレス方向に移動させ、ダイ収容金型２３と、パンチ金型２１とのプレス方向における相対的な位置を近づける。このとき、パンチ金型２１が、ダイ金型２２内に収容されたブランク２４を圧縮して、ブランク２４の一部がダイ金型２２内に流動する。これによって、後方押出加工が行われる。そして、パンチ金型２１の一部が、ダイ金型２２の一部に接触した時点で、パンチ金型２１およびダイ金型２２による塑性加工が完了する。
【００５２】
このとき、制御部（図示省略）は、加工速度を、完了点から１０ｍｍ前の位置〜前記完了点から３ｍｍ前の位置までの領域において３ｍｍ／ｓｅｃ以下に低減する。この領域における加工速度は、２ｍｍ／ｓｅｃ以下に低減することが好ましく、１ｍｍ／ｓｅｃ以下に低減することがより好ましい。また、完全に停止させてもよい。特に、１．５秒以上停止させることが好ましい。
【００５３】
制御部（図示省略）は、３ｍｍ／ｓｅｃ以下に低減した加工速度を、完了点までに８０ｍｍ／ｓｅｃ以上に上昇させる。この領域における加工速度は、１００ｍｍ／ｓｅｃ以上に上昇させることが好ましく、１５０ｍｍ／ｓｅｃ以上に上昇させることがより好ましい。この領域における加工速度は、プレス機の制約から３００ｍｍ／ｓｅｃ以下とする。
【００５４】
次に、図５（ｃ）に示すように、パンチ金型２１およびダイ金型２２が完了点に到達後の製造装置２０において、緩衝機構２５が収縮する。これによって、パンチ金型２１とダイ金型２２との接触時の応力が緩和され、金型の破損を防止することが可能となる。そして、制御部（図示省略）は、緩衝機構２５が収縮している間に、プレス機によるダイ収容金型２３の移動を減速させ、下死点で停止させる。
【実施例】
【００５５】
図４，５に示す本発明に係る製造装置１０，２０と、クランクモーション３０，１５ｓｐｍの従来例の製造装置を用い、表１に示す加工モーションで図１に示す中空部品１を製造し、中空部品１の形状精度を判定した。パンチ金型の径は１８ｍｍとし、中空部の孔深さは５０ｍｍとした。ブランクとして，Ｓ４５Ｃ球状化焼鈍材を適用した。
【００５６】
表１の「形状精度結果」の欄では、内径差が０．５×（３０ＳＰＭクランクモーションの内径差）よりも小さい場合を評価Ａ（最良）とし、内径差が０．９×（３０ＳＰＭクランクモーションの内径差）よりも小さく、０．５×（３０ＳＰＭクランクモーションの内径差）以上である場合をＢ（良好）、内径差が０．９×（３０ＳＰＭクランクモーションの内径差）以上である場合を評価Ｃ（不良）とした。
【００５７】
【表１】
2020093262.tif 000003
【００５８】
表１に示すように、本発明例によれば、従来例よりも、冷間後方押出加工により製造される上記中空部品の底部の近傍の内径が、中間部の内径よりも小さくなることを低減できる。
【符号の説明】
【００５９】
１  中空部品
２  開口部
３  底部
４  側壁
５  中間部
１０  本実施形態に係る製造装置
１１  パンチ金型
１２  ダイ金型
１３  パンチ収容金型
１４  ブランク
１５  緩衝機構
２０  製造装置
２１  パンチ金型
２２  ダイ金型
２３  ダイ収容金型
２４  ブランク
２５  緩衝機構
【図１】
2020093262.tif 000004
【図２】
2020093262.tif 000005
【図３】
2020093262.tif 000006
【図４】
2020093262.tif 000007
【図５】
2020093262.tif 000008